金属原子を有する金属酸化物骨格と、前記金属原子にキレートを形成することにより結合した有機化合物と、を有し、前記金属酸化物は前記有機化合物に対して電子受容性を示すことを特徴とする複合材料。そこで、本発明では耐熱性に優れた発光素子を作製することができる複合材料を提供することを課題とする。また、本発明では長時間安定に駆動できる耐久性の高い発光素子を作製することができる複合材料を提供することを課題とする。また、そのどちらも同時に満たす発光素子を作製することができる複合材料を提供することを課題とする。また、上記課題を満たしつつ、消費電力の上昇が少ない発光素子を作製することができる複合材料を提供することを課題とする。また、発光素子における電極間の短絡を防止しやすく、消費電力の低い発光素子を作製することができる複合材料を提供することを課題とする。また、本発明では耐熱性に優れた発光素子を提供することを課題とする。また、本発明では長時間安定に駆動できる耐久性の高い発光素子を提供することを課題とする。また、そのどちらも同時に満たす発光素子を提供することを課題とする。また、上記課題を満たしつつ、消費電力の上昇が少ない発光素子を提供することを課題とする。また、発光素子における電極間の短絡を防止しやすく、消費電力の低い発光素子を提供することを課題とする。上記課題を解決することが出来る本発明の複合材料は、第1の金属原子を有する第1の金属酸化物骨格と、第1の金属原子にキレートを形成することにより結合した有機化合物と、を有し、第1の金属酸化物は有機化合物に対して電子受容性を示すことを特徴とする。上記構成において、有機化合物は、アリールアミン骨格を有する有機化合物であることを特徴とする。また、上記構成において、第1の金属原子は、遷移金属であることを特徴とする。具体的には、チタン、バナジウム、モリブデン、タングステン、レニウム、ルテニウム、ニオブのいずれか一種もしくは複数種であることを特徴とする。また、本発明の複合材料の別の構成としては、第1の金属原子を有する第1の金属酸化物骨格と、第1の金属原子にキレートを形成することにより結合した有機化合物と、を有し、金属酸化物は有機化合物に対して電子供与性を示すことを特徴とする。上記構成において、有機化合物は、ピリジン骨格、ピラジン骨格、トリアジン骨格、イミダゾール骨格、トリアゾール骨格、オキサジアゾール骨格、チアジアゾール骨格、オキサゾール骨格及びチアゾール骨格のいずれか一種もしくは複数種を有する有機化合物であることを特徴とする。また、上記構成において、第1の金属原子は、アルカリ金属もしくはアルカリ土類金属であることを特徴とする。具体的には、リチウム、カルシウム、バリウムのいずれか一種または複数種であることを特徴とする。また、上記構成において、複合材料は、第2の金属酸化物をさらに含んでいてもよい。例えば、酸化アルミニウムを含んでいてもよい。なお、以上で述べた本発明の複合材料は、第3の金属酸化物をさらに含んでいてもよい。第3の金属酸化物としては、酸化珪素が好ましい。また、本発明の複合材料の別の構成として、第1の金属原子を有する第1の金属酸化物骨格と、第1の金属原子にキレートを形成することにより結合した有機化合物と、第2の金属原子を有する第2の金属酸化物と、を有し、第2の金属酸化物は有機化合物に対して電子受容性を示すことを特徴とする。上記構成において、第1の金属原子の価数は、3価以上6価以下であることを特徴とする。また、第1の金属原子は、13族または14族の金属原子であることを特徴とする。具体的には、アルミニウム、ガリウム、インジウムのいずれかであることが好ましい。また、上記構成において、有機化合物は、アリールアミン骨格を有する有機化合物であることを特徴とする。また、上記構成において、第2の金属原子は、遷移金属であることを特徴とする。具体的には、チタン、バナジウム、モリブデン、タングステン、レニウム、ルテニウム、ニオブのいずれかであることを特徴とする。また、本発明の複合材料の別の構成として、第1の金属原子を有する第1の金属酸化物骨格と、第1の金属原子にキレートを形成することにより結合した有機化合物と、第2の金属原子を有する第2の金属酸化物と、を有し、第2の金属酸化物は有機化合物に対して電子供与性を示すことを特徴とする。上記構成において、第1の金属原子の価数は、3価以上6価以下であることを特徴とする。また、第1の金属原子は、13族または14族の金属原子であることを特徴とする。具体的には、アルミニウム、ガリウム、インジウムのいずれか一種または複数種であることが好ましい。また、上記構成において、有機化合物は、ピリジン骨格、ピラジン骨格、トリアジン骨格、イミダゾール骨格、トリアゾール骨格、オキサジアゾール骨格、チアジアゾール骨格、オキサゾール骨格及びチアゾール骨格のうち一種もしくは複数種を有することを特徴とする。また、上記構成において、第2の金属原子は、アルカリ金属もしくはアルカリ土類金属であることを特徴とする。具体的に、リチウム、カルシウム、バリウムのいずれかであることを特徴とする。なお、以上で述べた本発明の複合材料は、さらに第3の金属酸化物を含んでいてもよい。第3の金属酸化物としては、酸化珪素が好ましい。また、本発明の複合材料を発光素子に用いることができる。よって、本発明の発光素子は、一対の電極間に、発光物質を含む発光層と、複合材料を含む層と、を有し、複合材料は、上述した複合材料であることを特徴とする。上記構成において、複合材料を含む層は、一対の電極のいずれかまたは両方に接して設けられていることが好ましい。また、上述した発光素子を有する発光装置も本発明の範疇に含める物とする。上記構成を有する本発明の複合材料を用いた発光素子は、耐熱性に優れた発光素子となる。また、上記構成を有する本発明の複合材料を用いた発光素子は長時間安定に駆動できる発光素子となる。また、上記構成を有する本発明の複合材料を用いた発光素子は耐熱性に優れ且つ長時間安定に駆動できる発光素子となる。また、本発明の複合材料を用いた発光素子は、上記効果に加えて消費電力の上昇が少ない発光素子となる。上記構成を有する本発明の発光素子は、耐熱性に優れた発光素子とすることができる。また、上記構成を有する本発明の発光素子は長時間安定に駆動できる発光素子とすることができる。また、上記構成を有する本発明の発光素子は耐熱性に優れ且つ長時間安定に駆動できる発光素子とすることができる。また、本発明の構成を有する発光素子は、上記効果に加えて消費電力の上昇が少ない発光素子とすることができる。また、短絡を防止しやすく且つ消費電力の低い発光素子を提供することができる。以下、本発明の実施の形態について図面を参照しながら説明する。但し、本発明は多くの異なる態様で実施することが可能であり、本発明の趣旨及びその範囲から逸脱することなくその形態及び詳細を様々に変更し得ることは当業者であれば容易に理解される。従って、本実施の形態の記載内容に限定して解釈されるものではない。なお、本発明において発光素子の一対の電極のうち、電位が高くなるように電圧をかけた際、発光が得られる方の電極を陽極として機能する電極言い、電位が低くなるように電圧をかけた際、発光が得られる方の電極を陰極として機能する電極と言う。また、本発明において特に断りの無い限り、正孔注入層とは電極から正孔が注入される為の障壁が電子が注入される障壁より低い物質で形成され、発光層よりも陽極として機能する電極側に位置している層のことを言い、正孔輸送層とは正孔の輸送性が電子の輸送性より高い物質で形成され、発光層よりも陽極として機能する電極側に位置している層のことを言う。また、これらの両方の機能を備える層であっても良い。また、電子注入層とは電極から電子が注入される為の障壁が正孔が注入される障壁より低い物質で形成され、発光層よりも陰極として機能する電極側に位置している層のことを言い、電子輸送層とは電子の輸送性が正孔の輸送性より高い物質で形成され、発光層よりも陰極として機能する電極側に位置している層のことを言う。また、これらの両方の機能を備える層であっても良い。実施の形態1図1に本実施の形態における本発明の複合材料の模式図を示す。本実施の形態における本発明の複合材料は、結合のネットワークを形成した第1の金属酸化物骨格中における一部または全ての金属に、正孔の注入性及び/又は輸送性を有する有機化合物がキレート配位しており、さらに当該金属酸化物は有機化合物から電子を受容することができる。このような複合材料は図2にその模式図を示したように電子の授受を行うことによって正孔が発生するため、正孔の注入性や導電性が向上する。図2は、5-ジフェニルアミノ-8-キノリノールを配位させたモリブデン酸化物MoOxのマトリクスであり、モリブデン酸化物が5-ジフェニルアミノ-8-キノリノールから電子を受容する様子を示した模式図である。このような複合材料は金属酸化物骨格を有することから耐熱性や耐久性に優れた材料である。また、当該骨格中の金属に正孔の注入性及び/又は輸送性を有する有機化合物がキレート配位していることによって、当該複合材料に当該有機化合物が有する正孔の注入もしくは輸送性を有せしめることができる。また、骨格を形成する当該金属酸化物は当該有機化合物から電子を受容することができる為、正孔の注入もしくは輸送性を向上させ、導電性を向上させることができる。このような複合材料は発光素子における正孔注入層もしくは正孔輸送層の材料として用いることが出来、耐熱性に優れた発光素子とすることができる。また、長時間安定に駆動できる発光素子とすることができる。また、耐熱性に優れ且つ長時間安定に駆動できる発光素子とすることができる。また、上記効果に加えて消費電力の上昇が少ない発光素子とすることができる。なお、本実施の形態の複合材料を正孔注入層もしくは正孔輸送層として形成した発光素子はその膜厚を厚く形成しても駆動電圧の上昇が少ない。そのため、発光素子の一対の電極のうち、先に形成される方の電極と発光層との間の層の膜厚を厚く形成することができ、ゴミなどによる発光素子の短絡を低減することができる。膜厚は100nm以上あればこのような不良を有効に低減することが出来る。また、本発明の複合材料は導電性やキャリヤ注入、輸送性が向上しており、駆動電圧を大幅に上昇させることなく、すなわち消費電力を大幅に増大することなく、ゴミなどによる発光素子の短絡を低減できる。また、第1の金属酸化物骨格中にキレート配位し、当該骨格に正孔注入性又は/及び正孔輸送性を有せしめる有機化合物としては、アリールアミン骨格を有する有機化合物を用いることが望ましい。アリールアミン骨格を有する有機化合物の例としては下記構造式1~4が挙げられる。もちろんこれら以外の有機化合物でも第1の金属酸化物骨格中にキレート配位し、当該骨格に正孔注入性又は/及び正孔輸送性を有せしめることができればどのような有機化合物を用いても構わない。なお、これら有機化合物は一種類のみ用いてもよいし、複数種類を用いても構わない。複数種類の有機化合物を用いた場合は複数種類の有機化合物が第1の金属酸化物骨格中の一部または全てにキレート配位した複合材料を得ることが出来る。また、当該金属酸化物骨格を形成し、キレート配位した有機化合物より電子を受容することが出来る金属酸化物の金属種としては、遷移金属を用いることが望ましい。より好ましくは、チタン、バナジウム、モリブデン、タングステン、レニウム、ルテニウム、ニオブのいずれか一種もしくは複数種であることが望ましい。酸化物骨格は遷移金属のなかから一種もしくは複数種を用いて形成することができる。また、本実施の形態の複合材料に、さらに他の金属酸化物を添加してもよい。本実施の形態の複合材料に含まれる有機化合物に対し電子受容性を示す金属酸化物と、添加した他の金属酸化物とは、複合酸化物を形成しても良いし、それぞれ独立した金属酸化物骨格を形成していてもよい。添加する他の金属酸化物としては、価数の大きい13族もしくは14族の金属酸化物が望ましい。特に、酸化珪素であることが望ましい。図9に、有機化合物に対し電子受容性を示す金属酸化物モリブデン酸化物と、添加した他の金属酸化物酸化珪素とが、複合酸化物を形成している例を示す。価数の大きい他の金属酸化物を添加することにより、金属酸化物の結合のネットワークがより形成しやすくなる。なお、本明細書中において、炭素を除く14族の元素は金属とみなす。なお、本実施の形態の複合材料において、上述した正孔の注入性もしくは輸送性を有する有機化合物の量は、有機化合物に対し電子受容性を示す金属酸化物の金属原子1molに対して1mol以下、0.1mol以上が好ましい。実施の形態2図3に本実施の形態における本発明の複合材料の模式図を示す。本実施の形態における本発明の複合材料は結合のネットワークを形成した第1の金属酸化物骨格中における一部または全ての金属に、電子の注入性もしくは輸送性を有する有機化合物がキレート配位しており、さらに当該金属酸化物は当該有機化合物に電子を供与することができる。このような複合材料は図4にその模式図を示したように電子の授受を行うことによって電子が発生するため、電子の注入性や導電性が向上する。図4は、8-キノリノールを配位させたカルシウム酸化物を含むマトリクスであり、カルシウム酸化物が有機化合物へ電子を供与する様子を示した模式図である。このような複合材料は金属酸化物骨格を有することから耐熱性や耐久性に優れた材料である。また、当該骨格中の金属に電子注入性もしくは輸送性を有する有機化合物がキレート配位していることによって、当該複合材料に当該有機化合物が有する電子の注入もしくは輸送性を有せしめることができる。また、当該有機化合物は当該金属酸化物骨格から電子の供与を受けることができる材料からなる為、電子の注入もしくは輸送性を向上させ、導電性を向上させることができる。このような複合材料は発光素子における電子注入層もしくは電子輸送層の材料として用いることが出来、耐熱性に優れた発光素子とすることができる。また、長時間安定に駆動できる発光素子とすることができる。また、耐熱性に優れ且つ長時間安定に駆動できる発光素子とすることができる。また、上記効果に加えて消費電力の上昇が少ない発光素子とすることができる。なお、本実施の形態の複合材料を電子注入層もしくは電子輸送層として形成した発光素子はその膜厚を厚く形成しても駆動電圧の上昇が少ない。そのため、発光素子の一対の電極のうち、先に形成される方の電極と発光層との間の層の膜厚を厚く形成することができ、ゴミなどによる発光素子の短絡を低減することができる。膜厚は100nm以上あればこのような不良を有効に低減することが出来る。また、本発明の複合材料は導電性やキャリヤ注入、輸送性が向上しており、駆動電圧を大幅に上昇させることなく、すなわち消費電力を大幅に増大することなく、ゴミなどによる発光素子の短絡を低減できる。第1の金属酸化物骨格中にキレート配位し、当該骨格に電子注入性又は/及び電子輸送性を有せしめる有機化合物としては、ピリジン骨格、ピラジン骨格、トリアジン骨格、イミダゾール骨格、トリアゾール骨格、オキサジアゾール骨格、チアジアゾール骨格、オキサゾール骨格及びチアゾール骨格を少なくとも一つ有する有機化合物を用いることが望ましい。その例としては、ピリジン骨格を有する有機化合物として下記構造式5~13が、ピラジン骨格を有する有機化合物として下記構造式14~16が、イミダゾール骨格を有する有機化合物として下記構造式17、18が、オキサジアゾール骨格を有する有機化合物として下記構造式19が、チアジアゾール骨格を有する有機化合物として下記構造式20が、オキサゾール骨格を有する有機化合物として下記構造式21が、チアゾール骨格を有する有機化合物として下記構造式22が、挙げられる。もちろんこれら以外の有機化合物でも第1の金属酸化物骨格中にキレート配位し、当該骨格に電子注入性又は/及び電子輸送性を有せしめることができればどのような有機化合物を用いても構わない。なお、これら有機化合物は一種類のみ用いてもよいし、複数種類を用いても構わない。複数種類の有機化合物を用いた場合は複数種類の有機化合物が第1の金属酸化物骨格中の一部または全てにキレート配位した複合材料を得ることが出来る。また、当該金属酸化物骨格を形成し、キレート配位した有機化合物に電子を供与することが出来る金属酸化物は、アルカリ金属やアルカリ土類金属の中から1種もしくは複数種を用いることが好ましい。より好ましくは、リチウム、カルシウム、バリウムのいずれか一種または複数種を用いることが望ましい。なお単独で酸化物骨格を形成出来ない金属の場合は複数種をもって酸化物骨格を形成する。すなわち、さらに第2の金属酸化物を添加して、酸化物骨格を形成してもよい。例えば、図3に示すように、第2の金属酸化物として酸化アルミニウムをさらに含み、金属酸化物骨格として、酸化アルミニウムカルシウム複合酸化物骨格を有していてもよい。また、本実施の形態の複合材料に、さらに第3の金属酸化物を添加してもよい。本実施の形態の複合材料に含まれる有機化合物に対し電子供与性を示す金属酸化物と、添加した第3の金属酸化物とは、複合酸化物を形成しても良いし、それぞれ独立した金属酸化物骨格を形成していてもよい。添加する第3の金属酸化物としては、価数の大きい13族もしくは14族の金属酸化物が望ましい。特に、酸化珪素であることが望ましい。価数の大きい他の金属酸化物を添加することにより、金属酸化物の結合のネットワークがより形成しやすくなる。なお、本実施の形態の複合材料において、上述した電子の注入性もしくは輸送性を有する有機化合物の量は、第1の金属酸化物の金属原子1molに対して1mol以下、0.1mol以上が好ましい。実施の形態3図5に本実施の形態における本発明の複合材料の模式図を示す。本実施の形態における本発明の複合材料は、結合のネットワークを形成した第1の金属酸化物骨格中における一部または全ての金属に、正孔の注入性もしくは輸送性を有する有機化合物がキレート配位しており、当該有機化合物から電子を受容することが可能な第2の金属酸化物がさらに添加されている。このような複合材料は図6にその模式図を示したように電子の授受を行うことによって正孔が発生するため、正孔の注入性や導電性が向上する。図6では5-ジフェニルアミノ-8-キノリノールを配位させたアルミニウム酸化物のマトリクスにモリブデン酸化物をさらに有する複合材料において、モリブデン酸化物が5-ジフェニルアミノ-8-キノリノールから電子を受容する様子を示した模式図である。このような複合材料は金属酸化物骨格を有することから耐熱性や耐久性に優れた材料である。また、当該骨格中の金属に正孔の注入性もしくは輸送性を有する有機化合物がキレート配位していることによって、当該複合材料に当該有機化合物が有する正孔の注入もしくは輸送性を有せしめることができる。また、当該有機化合物より電子を受容することが可能な第2の金属酸化物と当該有機化合物との間で電子の授受が行われることから、正孔の注入もしくは輸送性を向上させ、導電性を向上させることができる。このような複合材料は発光素子における正孔注入層もしくは正孔輸送層の材料として用いることが出来、耐熱性に優れた発光素子とすることができる。また、長時間安定に駆動できる発光素子とすることができる。また、耐熱性に優れ且つ長時間安定に駆動できる発光素子とすることができる。また、上記効果に加えて消費電力の上昇が少ない発光素子とすることができる。なお、本実施の形態の複合材料を正孔注入層又は/及び正孔輸送層として形成した発光素子はその膜厚を厚く形成しても駆動電圧の上昇が少ない。そのため、発光素子の一対の電極のうち、先に形成される方の電極と発光層との間の層の膜厚を厚く形成することができ、ゴミなどによる発光素子の短絡を低減することができる。膜厚は100nm以上あればこのような不良を有効に低減することが出来る。また、本発明の複合材料は導電性やキャリヤ注入、輸送性が向上しており、駆動電圧を大幅に上昇させることなく、すなわち消費電力を大幅に増大することなくゴミなどによる発光素子の短絡を低減できる。第1の金属酸化物骨格中にキレート配位し、当該骨格に正孔注入性又は/及び正孔輸送性を有せしめる有機化合物としては、図1の構成において複合材料に正孔注入性又は/及び正孔輸送性を有せしめる有機化合物と同様の材料を用いればよい。具体的には、アリールアミン骨格を有する有機化合物を用いることが望ましく、例えば先に述べた構造式1~4のような有機化合物を用いればよい。また、キレート配位した有機化合物より電子を受容することが出来る第2の金属酸化物としては遷移金属酸化物を用いることが望ましい。より好ましくは、チタン、バナジウム、モリブデン、タングステン、レニウム、ルテニウム、ニオブのいずれか一種もしくは複数種の酸化物であることが望ましい。また、第1の金属酸化物骨格を形成する第1の金属原子に制限はないが、結合のネットワークを形成するために、価数の大きい金属原子であることが好ましく、具体的には、価数が3価以上6価以下であることが好ましい。また、13族もしくは14族の金属が望ましく、特に、アルミニウム、ガリウム、インジウムであることが望ましい。酸化物骨格中の金属は一種でも良いが、複数種の金属を含んでいても良い。また、本実施の形態の複合材料に、さらに第3の金属酸化物を添加してもよい。なお、上述した第1の金属酸化物および第2の金属酸化物と、添加した第3の金属酸化物とは、複合酸化物を形成しても良いし、それぞれ独立した金属酸化物骨格を形成していてもよい。添加する第3の金属酸化物としては、価数の大きい13族もしくは14族の金属酸化物が望ましい。特に、酸化珪素であることが望ましい。図10に、有機化合物に対し電子受容性を示す第2の金属酸化物モリブデン酸化物を含み、有機化合物がキレート配位している第1の金属原子アルミニウムを有する第1の金属酸化物酸化アルミニウムと、第3の金属酸化物酸化珪素とが、複合酸化物を形成している例を示す。価数の大きい第3の金属酸化物を添加することにより、金属酸化物の結合のネットワークがより形成しやすくなる。なお、本実施の形態の複合材料において、上述した正孔の注入性もしくは輸送性を有する有機化合物の量は、第1の金属酸化物の金属原子1molに対して1mol以下、0.1mol以上が好ましい。また、第2の金属酸化物の金属原子1molに対して10mol以下、0.1mol以上が好ましい。実施の形態4図7に本実施の形態における本発明の複合材料の模式図を示す。本実施の形態における本発明の複合材料は、結合のネットワークを形成した第1の金属酸化物骨格中における一部または全ての金属に、電子の注入性もしくは輸送性を有する有機化合物がキレート配位しており、さらに当該有機化合物に電子を供与することが可能な第2の金属酸化物が添加されている。このような複合材料は図8にその模式図を示したように電子の授受を行うことによって電子が発生し、電子の注入性や導電性が向上する。図8では8-キノリノールを配位させたアルミニウム酸化物のマトリクスにカルシウム酸化物CaOxをさらに有する複合材料において、カルシウム酸化物が8-キノリノールへ電子を供与する様子を示した模式図である。このような複合材料は金属酸化物骨格を有することから耐熱性や耐久性に優れた材料である。また、当該骨格中の金属に電子の注入性もしくは輸送性を有する有機化合物がキレート配位していることによって、当該複合材料に当該有機化合物が有する電子の注入もしくは輸送性を有せしめることができる。また、当該有機化合物に電子を供与することが可能な第2の金属酸化物と当該有機化合物との間で電子の授受が行われることから、電子の注入もしくは輸送性を向上させ、導電性を向上させることができる。このような複合材料は発光素子における電子注入層もしくは電子輸送層の材料として用いることが出来、耐熱性に優れた発光素子とすることができる。また、長時間安定に駆動できる発光素子とすることができる。また、耐熱性に優れ且つ長時間安定に駆動できる発光素子とすることができる。また、上記効果に加えて消費電力の上昇が少ない発光素子とすることができる。なお、本実施の形態の複合材料を電子注入層もしくは電子輸送層として形成した発光素子はその膜厚を厚く形成しても駆動電圧の上昇が少ない。そのため、発光素子の一対の電極のうち、先に形成される方の電極と発光層との間の層の膜厚を厚く形成することができ、ゴミなどによる発光素子の短絡を低減することができる。膜厚は100nm以上あればこのような不良を有効に低減することが出来る。また、本発明の複合材料は導電性やキャリヤ注入、輸送性が向上しており、駆動電圧を大幅に上昇させることなく、すなわち消費電力を大幅に増大することなくゴミなどによる発光素子の短絡を低減できる。第1の金属酸化物骨格中にキレート配位し、当該骨格に電子注入性又は/及び電子輸送性を有せしめる有機化合物としては、図3の構成において複合材料に電子注入性又は/及び電子輸送性を有せしめる有機化合物と同様の材料を用いればよい。具体的には、ピリジン骨格、ピラジン骨格、トリアジン骨格、イミダゾール骨格、トリアゾール骨格、オキサジアゾール骨格、チアジアゾール骨格、オキサゾール骨格及びチアゾール骨格を少なくとも一つ有する有機化合物を用いることが望ましく、例えば先に述べた構造式5~22のような有機化合物を用いればよい。また、キレート配位した有機化合物に電子を供与することが出来る第2の金属酸化物としてはアルカリ金属やアルカリ土類金属の中から1種もしくは複数種の酸化物を用いることが好ましい。より好ましくは、リチウム、カルシウム、バリウムのいずれか一種または複数種の酸化物を用いることが望ましい。また、第1の金属酸化物骨格を形成する第1の金属に制限はないが、13族もしくは14族の金属が望ましい。特に、アルミニウム、ガリウム、インジウムであることが望ましい。酸化物骨格中の金属は一種でも良いが、複数種の金属を含んでいても良い。また、本実施の形態の複合材料に、さらに第3の金属酸化物を添加してもよい。なお、上述した第1の金属酸化物および第2の金属酸化物と、添加した第3の金属酸化物とは、複合酸化物を形成しても良いし、それぞれ独立した金属酸化物骨格を形成していてもよい。添加する第3の金属酸化物としては、価数の大きい13族もしくは14族の金属酸化物が望ましい。特に、酸化珪素であることが望ましい。価数の大きい第3の金属酸化物を添加することにより、金属酸化物の結合のネットワークがより形成しやすくなる。なお、本実施の形態の複合材料において、上述した電子の注入性もしくは輸送性を有する有機化合物の量は、第1の金属酸化物の金属原子1molに対して1mol以下、0.1mol以上が好ましい。また、第2の金属酸化物の金属原子に対して金属原子1molに対して10mol以下、0.1mol以上が好ましい。なお、上述の実施形態1~4で述べたような本発明の複合材料において、金属酸化物は水酸基を一部に有していてもよい。実施の形態5本実施の形態では、実施形態1または2で述べたような本発明の複合材料を、金属アルコキシドを用いたゾルーゲル法により製造する方法について説明する。そのスキームを下記式23および24に示す。なお、本実施の形態では、第1の金属酸化物骨格としてモリブデン酸化物骨格を、正孔の注入性もしくは輸送性を有し、モリブデン原子にキレート配位することができ、且つモリブデン酸化物が電子を受容することの出来る有機化合物として5-ジフェニルアミノ-8-キノリノールを、それぞれ用いた複合材料実施の形態1を作製する場合を例に説明する。他の金属酸化物骨格を用いる場合や、複数の金属を有する金属酸化物骨格を用いる場合、あるいは他の有機化合物を用いる場合も、基本原理は全て同様である。式23は、第1の金属酸化物における金属原子を含む金属アルコキシド501ここではペンタエトキシモリブデンVと、本発明の複合材料に正孔の注入性もしくは輸送性を与える有機化合物502ここでは5-ジフェニルアミノ-8-キノリノールと、安定化剤503ここではアセト酢酸エチルと、を2:1:1[単位;mol]の割合で適当な有機溶媒に溶解して反応させた溶液504を調製し、さらに水を添加して加水分解を行ったゾル505を得る経路を示したものである。この時、有機溶媒としては、例えばメタノール、エタノール、n-プロパノール、i-プロパノール、n-ブタノール、sec-ブタノール等の低級アルコールの他、テトラヒドロフランTHF、アセトニトリル、ジクロロメタン、ジクロロエタン、あるいはこれらの混合溶媒等を用いることができるが、これに限定されることはない。また、有機化合物502の量は、金属アルコキシド5011molに対して1mol以下、0.1mol以上が好ましい。なお、安定化剤503は、水を添加した際に、急激な重縮合の進行による沈殿の生成を抑制するためのものであるが、有機化合物502は安定化剤の役割も担うことができるため、安定化剤503は必ずしも必要ではない。ただし、有機化合物502の量が少ない場合具体的には金属アルコキシド5011molに対して0.5mol以下は、安定化能力が損なわれるため、安定化剤503が添加された方が好ましい。安定化剤503としては、β-ジケトン、ジアミン、アミノアルコール等の弱いキレート剤が好ましく、具体的には式23中で示したアセト酢酸エチルの他、アセチルアセトン、ベンゾイルアセトン、エチレンジアミン、モノエタノールアミン等が挙げられるが、これらに限定されることはない。安定化剤503の量は、金属アルコキシド501の量1molに対し0.5mol以上あれば効果を及ぼすことができる。また、金属アルコキシド501の金属は、6価以下であるため、安定化剤503の添加量は金属アルコキシド501の量1molに対し6mol以下が好ましい。加水分解に用いる水の添加量としては、金属アルコキシド501の金属が2価~6価であるため、金属アルコキシド501の量1molに対して2mol以上6mol以下が好ましい。ただし、加水分解は必ずしも必要ではない。なお、複合材料として、第2の金属酸化物や第3の金属酸化物をさらに添加した複合材料を作製する場合は、溶液504に対して、第2の金属酸化物の金属を含む第2の金属アルコキシドや、第3の金属酸化物の金属を含む第3の金属アルコキシドを添加すればよい。この時、適宜上述した安定化剤をさらに添加してもよい。また、第3の金属酸化物として酸化珪素を適用する場合は、第3の金属アルコキシドとしてテトラアルコキシシランを用いればよいが、この時溶液504を酸性またはアルカリ性にするのが好ましい。より好ましくは、pH1~3の酸性である。式24は、上記で得られたゾル505を塗布、焼成して本発明の複合材料506を得るプロセスを示したものである。なお、そのプロセスとしては、ゾル505を基材上に湿式塗布した後、100°C以上300°C以下の温度にて常圧下または減圧下で焼成する手法を用いることが出来る。焼成雰囲気は大気中、不活性気体窒素、アルゴン等中のどちらでも構わない。また、式23で安定化剤を用いている場合は、この焼成により安定化剤を除去することが好ましい。なお、式23で示したように、β-ジケトン式23ではアセト酢酸エチルを安定化剤として添加している場合は、ゾル505を基材上に湿式塗布した後、β-ジケトンが金属原子に配位した状態式23であれば、モリブデンにアセト酢酸エチルが配位した状態の紫外吸収スペクトルに対して重なりを持つ波長の紫外線を照射し、β-ジケトンを解離させることによりゲル化を進行させても良い。そしてその後、上述と同様の手法で焼成することにより、本発明の複合材料506を得ることができる。また、式23で加水分解を行わなかった場合、溶液504をそのまま基材上に湿式塗布し、乾燥させ、水蒸気にて加水分解を行ってもよい。そしてその後、上述と同様の手法で焼成することにより、本発明の複合材料506を得ることができる。ここで、上述した湿式塗布法としては、ディップコート法、またはスピンコート法、またはインクジェット法などを用いることができるが、これらに限定されることはない。実施の形態6本実施の形態では、実施形態1または2で述べたような本発明の複合材料を、解膠を利用したゾルーゲル法により製造する方法について説明する。そのスキームを下記式25~27に示す。なお、本実施の形態では、第1の金属酸化物骨格としてモリブデン酸化物骨格を、正孔の注入性もしくは輸送性を有し、モリブデン原子にキレート配位することができ、且つモリブデン酸化物が電子を受容することの出来る有機化合物として5-ジフェニルアミノ-8-キノリノールを、それぞれ用いた複合材料実施の形態1を作製する場合を例に説明する。他の金属酸化物骨格を用いる場合や、複数の金属を有する金属酸化物骨格を用いる場合、あるいは他の有機化合物を用いる場合も、基本原理は全て同様である。式25は、第1の金属酸化物における金属原子を含む金属塩化物601ここでは塩化モリブデンVの水溶液に対し、アンモニア水を滴下することで金属水酸化物の多核沈殿602を得、次いで酢酸等の酸を加えて還流する解膠することにより、第1のゾル603を得る手法を示している。第1のゾル603には、適宜適当な有機溶媒を添加してもよい。式26は、式25で得られた第1のゾル603に対し、本発明の複合材料に正孔の注入性もしくは輸送性を与える有機化合物6045-ジフェニルアミノ-8-キノリノールを、第1のゾルにおける金属ここではモリブデン1molに対して0.5mol添加した第2のゾル605を得る経路を示したものである。第2のゾル605には、適宜適当な有機溶媒を添加してもよい。なお、有機化合物604の量は、第1のゾル603における金属1molに対して1mol以下、0.1mol以上が好ましい。なお、複合材料として、第2の金属酸化物や第3の金属酸化物をさらに添加した複合材料を作製する場合は、第2の金属酸化物の金属や第3の金属酸化物の金属を含むゾルを、上述の第1のゾル603と同様に解膠によって作製し、第2のゾル605に添加すればよい。あるいはまた、第2の金属酸化物の金属を含む第2の金属アルコキシドや、第3の金属酸化物の金属を含む第3の金属アルコキシドを添加すればよい。この時、適宜安定化剤や水をさらに添加してもよい。また、第3の金属酸化物として酸化珪素を適用する場合は、第3の金属アルコキシドとしてテトラアルコキシシランを用いればよいが、この時第2のゾル605を酸性またはアルカリ性にするのが好ましい。より好ましくは、pH1~3の酸性である。式27は、上記で得られた第2のゾル605を塗布、焼成して本発明の複合材料606を得るプロセスを示したものである。なお、そのプロセスとしては、第2のゾル605を基材上に湿式塗布した後、100°C以上300°C以下の温度にて常圧下または減圧下で焼成する手法を用いることが出来る。焼成雰囲気は大気中、不活性気体窒素、アルゴン等中のどちらでも構わない。また、第2のゾル605に安定化剤が含まれる場合は、この焼成により安定化剤を除去することが好ましい。なお、第2のゾル605に安定化剤が含まれる場合は、第2のゾル605を基材上に湿式塗布した後、安定化剤としてのβ-ジケトンが金属原子に配位した状態の紫外吸収スペクトルに対して重なりを持つ波長の紫外線を照射し、β-ジケトンを解離させることによりゲル化を進行させても良い。そしてその後、上述と同様の手法で焼成することにより、本発明の複合材料606を得ることができる。また、第2のゾル605が金属アルコキシドを含む場合、第2のゾル605を基材上に湿式塗布し、乾燥させ、水蒸気にて加水分解を行ってもよい。そしてその後、上述と同様の手法で焼成することにより、本発明の複合材料606を得ることができる。ここで、上述した湿式塗布法としては、ディップコート法、またはスピンコート法、またはインクジェット法などを用いることができるが、これらに限定されることはない。実施の形態7本実施の形態では、実施形態3または4で述べたような本発明の複合材料を、金属アルコキシドを用いたゾルーゲル法により製造する方法について説明する。そのスキームを下記式28~31に示す。なお、本実施の形態では、第1の金属酸化物骨格としてアルミニウム酸化物骨格を、正孔の注入性もしくは輸送性を有し、アルミニウム原子にキレート配位することができる有機化合物として5-ジフェニルアミノ-8-キノリノールを、該有機化合物に対して電子受容性を示す第2の金属酸化物としてチタン酸化物を、それぞれ用いた複合材料実施の形態3を作製する場合を例に説明する。他の金属酸化物骨格を用いる場合や、複数の金属を有する金属酸化物骨格を用いる場合、あるいは他の有機化合物を用いる場合も、基本原理は全て同様である。式28は、第1の金属酸化物における金属原子を含む金属アルコキシド701ここではアルミニウムsec-ブトキシドと、本発明の複合材料に正孔の注入性もしくは輸送性を与える有機化合物702ここでは5-ジフェニルアミノ-8-キノリノールと、安定化剤703ここではアセト酢酸エチルと、を2:1:1[単位;mmol]の割合で適当な有機溶媒に溶解して反応させた溶液704を調製し、さらに水を添加して加水分解を行った第1のゾル705を得る経路を示したものである。この時、有機溶媒としては、例えばメタノール、エタノール、n-プロパノール、i-プロパノール、n-ブタノール、sec-ブタノール等の低級アルコールの他、THF、アセトニトリル、ジクロロメタン、ジクロロエタン、あるいはこれらの混合溶媒等を用いることができるが、これに限定されることはない。また、有機化合物702の量は、金属アルコキシド701の量1molに対して1mol以下、0.1mol以上が好ましい。なお、安定化剤703は、水を添加した際に、急激な重縮合の進行による沈殿の生成を抑制するためのものであるが、有機化合物702は安定化剤の役割も担うことができるため、安定化剤703は必ずしも必要ではない。ただし、有機化合物702の量が少ない場合具体的には金属アルコキシド701の量1molに対して0.5mol以下は、安定化能力が損なわれるため、安定化剤703が添加された方が好ましい。安定化剤703としては、β-ジケトン、ジアミン、アミノアルコール等の弱いキレート剤が好ましく、具体的には式28中で示したアセト酢酸エチルの他、アセチルアセトン、ベンゾイルアセトン、エチレンジアミン、モノエタノールアミン等が挙げられるが、これらに限定されることはない。安定化剤703の量は、金属アルコキシド701の量1molに対し0.5mol以上あれば効果を及ぼすことができる。また、金属アルコキシド701の金属は、6価以下であるため、安定化剤703の添加量は金属アルコキシド701の量1molに対し6mol以下が好ましい。加水分解に用いる水の添加量としては、金属アルコキシド701の金属が2価~6価であるため、金属アルコキシド7011molに対して2mol以上6mol以下が好ましい。ただし、加水分解は必ずしも必要ではない。式29は、第2の金属酸化物における金属原子を含む金属アルコキシド706ここではペンタイソプロポキシチタンVと、安定化剤707ここではアセト酢酸エチルと、を1:1[単位;mol]の割合で適当な有機溶媒に溶解して反応させた溶液708を調製し、さらに水を添加して加水分解を行った第2のゾル709を得る経路を示したものである。この時、有機溶媒としては、第1のゾル705と同様のものを用いることができる。加水分解に用いる水の添加量としては、金属アルコキシド706の金属が2価~6価であるため、金属アルコキシド706の量1molに対して2mol以上6mol以下が好ましい。ただし、加水分解は必ずしも必要ではない。なお、安定化剤707は、加水分解を行わない場合は必ずしも必要ではない。安定化剤707としては、上述のものを用いることができる。安定化剤707の量は、金属アルコキシド706の量1molに対し0.5mol以上あれば効果を及ぼすことができる。また、金属アルコキシド706の金属は、6価以下であるため、安定化剤707の添加量は金属アルコキシド706の量1molに対し6mol以下が好ましい。式30は、第1のゾル705と第2のゾル709とを混合し、第3のゾル710を得る経路を示したものである。この時、第3のゾル710において、有機化合物702の量が、第2の金属アルコキシド706の金属の量1molに対し、10mol以下、0.1mol以上となるように混合することが好ましい。なお、複合材料として、第3の金属酸化物をさらに添加した複合材料を作製する場合は、第3のゾル710に対して、第3の金属酸化物の金属を含む第3の金属アルコキシドを添加すればよい。この時、適宜上述した安定化剤をさらに添加してもよい。また、第3の金属酸化物として酸化珪素を適用する場合は、第3の金属アルコキシドとしてテトラアルコキシシランを用いればよいが、この時第3の金属アルコキシドを酸性またはアルカリ性にするのが好ましい。より好ましくは、pH1~3の酸性である。式31は、上記で得られた第3のゾル710を塗布、焼成して本発明の複合材料711を得るプロセスを示したものである。なお、そのプロセスとしては、第3のゾルを基材上に湿式塗布した後、100°C以上300°C以下の温度にて常圧下または減圧下で焼成する手法を用いることが出来る。焼成雰囲気は大気中、不活性気体窒素、アルゴン等中のどちらでも構わない。また、第3のゾル710が安定化剤を含む場合は、この焼成により安定化剤を除去することが好ましい。なお、β-ジケトンここではアセト酢酸エチルを安定化剤703として添加している場合は、第3のゾルを基材上に湿式塗布した後、β-ジケトンが金属原子に配位した状態の紫外吸収スペクトルに対して重なりを持つ波長の紫外線を照射し、β-ジケトンを解離させることによりゲル化を進行させても良い。そしてその後、上述と同様の手法で焼成することにより、本発明の複合材料711を得ることができる。また、式28や式29で加水分解を行わなかった場合、第3のゾル710をそのまま基材上に湿式塗布し、乾燥させ、水蒸気にて加水分解を行ってもよい。そしてその後、上述と同様の手法で焼成することにより、本発明の複合材料711を得ることができる。ここで、上述した湿式塗布法としては、ディップコート法、またはスピンコート法、またはインクジェット法などを用いることができるが、これらに限定されることはない。実施の形態8本実施の形態では、実施形態3または4で述べたような本発明の複合材料を、金属アルコキシドを用い、かつ解膠も利用したゾルーゲル法により製造する方法について説明する。そのスキームを下記式32~35に示す。なお、本実施の形態では、第1の金属酸化物骨格としてアルミニウム酸化物骨格を、正孔の注入性もしくは輸送性を有し、アルミニウム原子にキレート配位することができる有機化合物として5-ジフェニルアミノ-8-キノリノールを、該有機化合物に対して電子受容性を示す第2の金属酸化物としてモリブデン酸化物を、それぞれ用いた複合材料実施の形態3を作製する場合を例に説明する。他の金属酸化物骨格を用いる場合や、複数の金属を有する金属酸化物骨格を用いる場合、あるいは他の有機化合物を用いる場合も、基本原理は全て同様である。式32は、第1の金属酸化物における金属原子を含む金属アルコキシド801ここではアルミニウムsec-ブトキシドと、本発明の複合材料に正孔の注入性もしくは輸送性を与える有機化合物802ここでは5-ジフェニルアミノ-8-キノリノールと、安定化剤803ここではアセト酢酸エチルと、を2:1:1[単位;mmol]の割合で適当な有機溶媒に溶解して反応させた溶液804を調製し、さらに水を添加して加水分解を行った第1のゾル805を得る経路を示したものである。この時、有機溶媒としては、例えばメタノール、エタノール、n-プロパノール、i-プロパノール、n-ブタノール、sec-ブタノール等の低級アルコールの他、THF、アセトニトリル、ジクロロメタン、ジクロロエタン、あるいはこれらの混合溶媒等を用いることができるが、これに限定されることはない。また、有機化合物802の量は、金属アルコキシド801の量1molに対し1mol以下、0.1mol以上が好ましい。なお、安定化剤803は、水を添加した際に、急激な重縮合の進行による沈殿の生成を抑制するためのものであるが、有機化合物802は安定化剤の役割も担うことができるため、安定化剤803は必ずしも必要ではない。ただし、有機化合物802の量が少ない場合具体的には金属アルコキシド801の量1molに対して0.5mol以下は、安定化能力が損なわれるため、安定化剤803が添加された方が好ましい。安定化剤803としては、β-ジケトン、ジアミン、アミノアルコール等の弱いキレート剤が好ましく、具体的には式32中で示したアセト酢酸エチルの他、アセチルアセトン、ベンゾイルアセトン、エチレンジアミン、モノエタノールアミン等が挙げられるが、これらに限定されることはない。安定化剤803の量は、金属アルコキシド801の量1molに対し0.5mol以上あれば効果を及ぼすことができる。また、金属アルコキシド801の金属は、6価以下であるため、安定化剤803の添加量は金属アルコキシド801の量1molに対し6mol以下が好ましい。加水分解に用いる水の添加量としては、金属アルコキシド801の金属が2価~6価であるため、金属アルコキシド801の量1molに対して2mol以上6mol以下が好ましい。ただし、加水分解は必ずしも必要ではない。式33は、第2の金属酸化物における金属原子を含む金属塩化物806ここでは塩化モリブデンVの水溶液に対し、アンモニア水を滴下することで金属水酸化物の多核沈殿807を得、次いで酢酸等の酸を加えて還流する解膠することにより、第2のゾル808を得る手法を示している。第2のゾル808には、適宜適当な有機溶媒を添加してもよい。式34は、第1のゾル805と第2のゾル808とを混合し、第3のゾル809を得る経路を示したものである。この時、第3のゾル809において、有機化合物802の量が、第2のゾル808に含まれる金属の量1molに対し、10mol以下、0.1mol以上となるように混合することが好ましい。なお、複合材料として、第3の金属酸化物をさらに添加した複合材料を作製する場合は、第3のゾル809に対して、第3の金属酸化物の金属を含む第3の金属アルコキシドを添加すればよい。この時、適宜上述した安定化剤をさらに添加してもよい。また、第3の金属酸化物として酸化珪素を適用する場合は、第3の金属アルコキシドとしてテトラアルコキシシランを用いればよいが、この時第3のゾル809を酸性またはアルカリ性にするのが好ましい。より好ましくは、pH1~3の酸性である。式35は、上記で得られた第3のゾル809を塗布、焼成して本発明の複合材料810を得るプロセスを示したものである。なお、そのプロセスとしては、第3のゾル809を基材上に湿式塗布した後、100°C以上300°C以下の温度にて常圧下または減圧下で焼成する手法を用いることが出来る。焼成雰囲気は大気中、不活性気体窒素、アルゴン等中のどちらでも構わない。また、第3のゾル809が安定化剤を含む場合は、この焼成により安定化剤を除去することが好ましい。なお、β-ジケトンここではアセト酢酸エチルを安定化剤として添加している場合は、第3のゾルを基材上に湿式塗布した後、β-ジケトンが金属原子に配位した状態の紫外吸収スペクトルに対して重なりを持つ波長の紫外線を照射し、β-ジケトンを解離させることによりゲル化を進行させても良い。そしてその後、上述と同様の手法で焼成することにより、本発明の複合材料810を得ることができる。また、式32で加水分解を行わなかった場合、第3のゾル809をそのまま基材上に湿式塗布し、乾燥させ、水蒸気にて加水分解を行ってもよい。そしてその後、上述と同様の手法で焼成することにより、本発明の複合材料810を得ることができる。ここで、上述した湿式塗布法としては、ディップコート法、またはスピンコート法、またはインクジェット法などを用いることができるが、これらに限定されることはない。実施の形態9続いて本発明の発光素子について説明する。本発明の発光素子は電子注入層、電子輸送層、正孔注入層及び正孔輸送層に代表される各機能層の少なくとも一層が、実施の形態1乃至実施の形態4で示した本発明の複合材料により形成された発光素子である。本発明の発光素子は上記複合材料により形成された層の外に少なくとも発光物質を含む発光層を一対の電極間に挟んでなっており、電圧をかけることによって発光層から発光を得ることができる。このような構成を有する本発明の発光素子は、電子注入層、電子輸送層、正孔注入層及び正孔輸送層に代表される各機能層のうち少なくとも1層が金属酸化物骨格を有する本発明の複合材料により形成されていることによって耐熱性に優れた発光素子とすることができる。また、長時間安定に駆動できる発光素子とすることができる。また、当該複合材料は、電子又は正孔注入もしくは輸送性を有する有機化合物と、当該有機化合物と電子の授受を行うことができる金属酸化物とが含まれていることによって、導電性やキャリヤ注入、輸送性が向上している。また、本発明の発光素子は、電子又は正孔注入もしくは輸送性を有する有機化合物と、当該有機化合物と電子の授受を行うことができる金属酸化物とが含まれている複合材料を用いることにより、耐熱性の良い、又は/及び長時間安定に駆動できる発光素子とすることができ、且つ消費電力の小さい発光素子を作製することが可能となる。なお、本発明の発光素子は上記機能層のうち、複合材料で形成しなかった層をさらに他の材料により設けても良い。この場合も耐熱性、耐久性に最も問題のある層を複合材料で形成することによって耐熱性、耐久性を向上させることができる。なお、本発明の複合材料を機能層として形成した発光素子は機能層の膜厚を厚く形成しても駆動電圧の上昇が少ない。そのため、発光素子の一対の電極のうち、先に形成される方の電極と発光層との間の機能層の膜厚を厚く形成することができ、ゴミなどによる発光素子の短絡が起きることを低減することができる。膜厚は100nm以上あればこのような不良を有効に低減することが出来る。厚膜化する機能層には、電子又は正孔注入もしくは輸送性を有する有機化合物と、当該有機化合物と電子の授受を行うことができる金属酸化物とが含まれている本発明の複合材料を含むため、導電性やキャリヤ注入、輸送性が向上しており、駆動電圧を大幅に上昇させることなく、すなわち消費電力を大幅に増大することなくゴミなどによる発光素子の短絡が起きることを低減することができる。なお、本発明の発光素子は電子注入層、電子輸送層、正孔注入層及び正孔輸送層に代表される機能層のいずれか一層が上記複合材料により形成されていても良いし、2以上の複数層が上記複合材料により形成されていても良い。また、上記機能層の全てが上記複合材料により形成されていても良い。また、発光層も金属酸化物骨格中の金属原子にキレート配位した有機化合物を有する複合材料で形成することができる。発光層を複合材料により形成することでさらに耐熱性に優れ、長時間安定に駆動することができる発光素子を作製することができる。この際、発光層には電圧をかけることで発光する有機化合物と金属酸化物の原料とを含むゾルを、発光層を形成したい表面に塗布、焼成することにより、発光層を形成することができる。例えば、金属酸化物骨格中の金属原子に、電圧をかけることで発光する有機化合物がキレート配位した構成の発光層を形成することができる。なお、このゾルの作製方法については本発明の実施の形態7における第1のゾル705の作製方法に準じ、塗布、焼成方法は本発明の複合材料の塗布、焼成方法に準じる。これにより金属酸化物骨格を有する発光層を作製することができる。続いて本発明の発光素子例の模式図を図19、図20に示す。図19Aにおいて、は基板などの絶縁表面200上に第1の電極201が形成され、さらにその上に本発明の複合材料で形成された正孔注入輸送層202正孔注入層と正孔輸送層に分かれていても良い、発光層203、本発明の複合材料で形成された電子注入輸送層204電子注入層と電子輸送層に分かれていても良いが順に積層されている。また、その上には発光素子の第2の電極205が設けられ、当該発光素子を駆動する際には第1の電極201が第2の電極205より電位が高くなるように電圧を印加する即ち第1の電極201が陽極として機能し、第2の電極205が陰極として機能することで発光が得られる構造となっている。発光層は、蒸着法により形成されていても、上述したような電圧をかけることで発光する有機化合物および金属酸化物骨格を有する複合材料から形成されていてもよい。この構成では正孔注入輸送層202と電子注入輸送層204との両方を本発明の複合材料により形成したが、いずれかが本発明の複合材料で形成しても構わない。なお、本発明の複合材料で形成しない層に関しては、公知の材料で、蒸着法など公知の方法により形成すればよい。図19Aに記載したような発光素子は耐熱性に優れ、長期にわたっても安定に駆動することが可能な発光素子とすることが可能である。図19Bは、図19Aにおける正孔注入輸送層202を厚膜化して形成した正孔注入輸送層206を有する発光素子の模式図である。その他の層は図19Aと同様であるので説明を省略する。発光素子は極薄い薄膜を積層することで形成するが、下部に形成された第1の電極201に曲率が小さく高さの高い凸部ゴミや下部の凹凸起因と考えられるが存在すると、薄膜が当該凸部を覆いきれず、膜が途切れてしまうことによってショートなどの不良が発生する。一方でそれを防ぐ為に膜を厚く形成すると、抵抗が高くなり、駆動電圧が上昇してしまうと言う不都合があった。しかし、本発明の複合材料は、電子又は正孔注入もしくは輸送性を有する有機化合物と、当該有機化合物と電子の授受を行うことができる金属酸化物とが含まれていることから、導電率が高く、厚膜化しても抵抗の上昇を抑えることができる。また、図19Bの構成を有する発光素子は基本的に図19Aの構成を有しているため、耐熱性に優れ、長期にわたっても安定に駆動することが可能な発光素子である。このことから、図19Bの構成を有する本発明の発光素子は耐熱性に優れ、長期にわたっても安定に駆動することが可能であり、不良の少ない発光素子であることがわかる。図20Aは図19Aにおける電子注入輸送層204と第2の電極205との間に、本発明の複合材料で形成された正孔注入輸送層207正孔注入層と正孔輸送層に分かれていても良いを形成した例である。本発明の複合材料で形成された正孔注入輸送層207は複合材料中における有機化合物として、正孔の注入もしくは輸送性に優れた有機化合物を用い、当該有機化合物とから電子を受容することが可能な物質をさらに有する複合材料、即ち、本来ならば正孔注入層又は正孔輸送層として用いられる材料で形成されている。しかし、発光層203を基準として陰極として働く電極第2電極205側に、本発明の複合材料で形成された電子注入輸送層204と本発明の複合材料で形成された正孔注入輸送層207を順に積層することによって、電圧をかけると本発明の複合材料で形成された電子注入輸送層204より電子が発生し発光層203に注入され、本発明の複合材料で形成された正孔注入輸送層207より正孔が発生し陰極として働く電極第2電極205に注入することによって電流が流れ、発光を得ることができる。また、このような構造を発光層203を基準として陽極として働く電極側に形成する場合には、同様に電子注入輸送層として用いることが出来る本発明の複合材料による層と正孔注入輸送層として用いることが出来る本発明の複合材料による層を順に積層することによって形成することができる。なお、このような構造は発光層203を中心として陰極として働く電極201側、陽極として働く電極205側のどちらに設けても良いし、その両方に設けても良い。このような構成を有する発光素子は第1の電極201や第2の電極205として、仕事関数を考慮せずに材料を選択することが出来、反射電極や透明電極など構造に併せてより好適な電極を選択することが可能となる。図20Bは白色発光を得ることが可能な発光素子の例である。図19Aにおける正孔注入輸送層202と電子注入輸送層204との間に第1の発光層208、間隔層209、第2の発光層210が設けられている。第1の発光層208と第2の発光層210の材料は赤と青緑など、互いに補色となる関係を有する発光色を呈する材料により形成することで白色発光を得ることができる。間隔層209は正孔輸送性を有する材料、電子輸送性を有する材料、バイポーラ性を有する材料、ホールブロッキング性を有する材料、キャリアを発生する材料等により形成することが出来、透光性を有することが条件である。間隔層209は第1の発光層208の発光と第2の発光層210との発光がエネルギー移動によりどちらかのみ強く発光してしまうことを防ぐ目的で設けられ、このような現象が起こらないのであれば、特に設けずとも良い。図20Bの構成を有する発光素子は白色発光を得ることが出来るうえ、耐熱性に優れ、長時間安定に駆動できる発光素子である。このような素子は照明用途に好適に用いることができる。なお、本実施の形態は他の実施の形態と矛盾の無い限り組み合わせて用いることが可能である。実施の形態10本実施の形態では、本発明の表示装置について図11、図12を参照し、作製方法を示しながら説明する。なお、本実施の形態ではアクティブマトリクス型の表示装置を作製する例を示したが、パッシブマトリクス型の表示装置であっても本発明の発光装置を適用することができるのはもちろんである。まず、基板50上に第1の下地絶縁層51a、第2の下地絶縁層51bを形成した後、さらに半導体層を第2の下地絶縁層51b上に形成する。図11A基板50の材料としてはガラス、石英やプラスチックポリイミド、アクリル、ポリエチレンテレフタラート、ポリカーボネート、ポリアクリレート、ポリエーテルスルホンなど等を用いることができる。これら基板は必要に応じてCMP等により研磨してから使用しても良い。本実施の形態においてはガラス基板を用いる。第1の下地絶縁層51a、第2の下地絶縁層51bは基板50中のアルカリ金属やアルカリ土類金属など、半導体膜の特性に悪影響を及ぼすような元素が半導体層中に拡散するのを防ぐ為に設ける。材料としては酸化珪素、窒化珪素、窒素を含む酸化珪素、酸素を含む窒化珪素などを用いることができる。本実施の形態では第1の下地絶縁層51aを窒化珪素で、第2の下地絶縁層51bを酸化珪素で形成する。本実施の形態では、下地絶縁層を第1の下地絶縁層51a、第2の下地絶縁層51bの2層で形成したが、単層で形成してもかまわないし、2層以上の多層であってもかまわない。また、基板からの不純物の拡散が気にならないようであれば下地絶縁層は設ける必要がない。続いて形成される半導体層は本実施の形態では非晶質珪素膜をレーザ結晶化して得る。第2の下地絶縁層51b上に非晶質珪素膜を25~100nm好ましくは30~60nmの膜厚で形成する。作製方法としては公知の方法、例えばスパッタ法、減圧CVD法またはプラズマCVD法などが使用できる。その後、500°Cで1時間の加熱処理を行い水素出しをする。続いてレーザ照射装置を用いて非晶質珪素膜を結晶化して結晶質珪素膜を形成する。本実施の形態のレーザ結晶化ではエキシマレーザを使用し、発振されたレーザビームを光学系を用いて線状のビームスポットに加工し非晶質珪素膜に照射することで結晶質珪素膜とし、半導体層として用いる。非晶質珪素膜の他の結晶化の方法としては、他に、熱処理のみにより結晶化を行う方法や結晶化を促進する触媒元素を用い加熱処理を行う事によって行う方法もある。結晶化を促進する元素としてはニッケル、鉄、パラジウム、スズ、鉛、コバルト、白金、銅、金などが挙げられ、このような元素を用いることによって熱処理のみで結晶化を行った場合に比べ、低温、短時間で結晶化が行われるため、ガラス基板などへのダメージが少ない。熱処理のみにより結晶化をする場合は、基板50を熱に強い石英基板などにすればよい。続いて、必要に応じて半導体層にしきい値をコントロールする為に微量の不純物添加、いわゆるチャネルドーピングを行う。要求されるしきい値を得る為にN型もしくはP型を呈する不純物リン、ボロンなどをイオンドーピング法などにより添加する。その後、図11Aに示すように半導体層を所定の形状に成形し、島状の半導体層52を得る。半導体層の成形は半導体層にフォトレジストを塗布し、所定のマスク形状を露光し、焼成して、半導体層上にレジストマスクを形成し、このマスクを用いてエッチングをすることにより行われる。続いて半導体層52を覆うようにゲート絶縁層53を形成する。ゲート絶縁層53はプラズマCVD法またはスパッタ法を用いて膜厚を40~150nmとして珪素を含む絶縁層で形成する。本実施の形態では酸化珪素を用いて形成する。次いで、ゲート絶縁層53上にゲート電極54を形成する。ゲート電極54はタンタル、タングステン、チタン、モリブデン、アルミニウム、銅、クロム、ニオブから選ばれた元素、または元素を主成分とする合金材料若しくは化合物材料で形成してもよい。また、リン等の不純物元素をドーピングした多結晶珪素膜に代表される半導体膜を用いてもよい。また、本実施の形態ではゲート電極54は単層で形成されているが、下層にタングステン、上層にモリブデンなどの2層以上の積層構造でもかまわない。積層構造としてゲート電極を形成する場合であっても前段で述べた材料を使用するとよい。また、その組み合わせも適宜選択すればよい。ゲート電極54の加工はフォトレジストを用いたマスクを利用し、エッチングをして行う。続いて、ゲート電極54をマスクとして半導体層52に高濃度の不純物を添加する。これによって半導体層52、ゲート絶縁層53、及びゲート電極54を含む薄膜トランジスタ70が形成される。なお、薄膜トランジスタ70の作製工程については特に限定されず、所望の構造のトランジスタを作製できるように適宜変更すればよい。本実施の形態では、レーザ結晶化を使用して結晶化した結晶性シリコン膜を用いたトップゲートの薄膜トランジスタを用いたが、非晶質半導体膜を用いたボトムゲート型の薄膜トランジスタを画素部に用いることも可能である。非晶質半導体は珪素だけではなくシリコンゲルマニウムも用いることができ、シリコンゲルマニウムを用いる場合、ゲルマニウムの濃度は0.01~4.5atomic程度であることが好ましい。また非晶質半導体中に0.5nm~20nmの結晶粒を観察することができる微結晶半導体膜セミアモルファス半導体を用いてもよい。また0.5nm~20nmの結晶粒を観察することができる微結晶はいわゆるマイクロクリスタルμcとも呼ばれている。セミアモルファス半導体であるセミアモルファスシリコンSASとも表記するは、珪化物気体をグロー放電分解することにより得ることができる。代表的な珪化物気体としては、SiH4であり、その他にもSi2H6、SiH2Cl2、SiHCl3、SiCl4、SiF4などを用いることができる。この珪化物気体を水素、水素とヘリウム、アルゴン、クリプトン、ネオンから選ばれた一種または複数種の希ガス元素で希釈して用いることでSASの形成を容易なものとすることができる。希釈率は10倍~1000倍の範囲で珪化物気体を希釈することが好ましい。グロー放電分解による被膜の反応生成は0.1Pa~133Paの範囲の圧力で行えば良い。グロー放電を形成するための電力は1MHz~120MHz、好ましくは13MHz~60MHzの高周波電力を供給すれば良い。基板加熱温度は300度以下が好ましく、100~250度の基板加熱温度が好適である。このようにして形成されたSASはラマンスペクトルが520cm-1よりも低波数側にシフトしており、X線回折ではSi結晶格子に由来するとされる111、220の回折ピークが観測される。未結合手ダングリングボンドを終端するために水素またはハロゲンを少なくとも1原子またはそれ以上含ませている。膜中の不純物元素として、酸素、窒素、炭素などの大気成分の不純物は1×1020/cm3以下とすることが望ましく、特に、酸素濃度は5×1019/cm3以下、好ましくは1×1019/cm3以下とする。TFTにしたときの電界効果移動度μは1~10cm2/Vsecとなる。また、このSASをレーザでさらに結晶化して用いても良い。続いて、ゲート電極54、ゲート絶縁層53を覆って絶縁膜水素化膜59を窒化珪素により形成する。絶縁膜水素化膜59を形成したら480°Cで1時間程度加熱を行って、不純物元素の活性化及び半導体層52の水素化を行う。続いて、絶縁膜水素化膜59を覆う第1の層間絶縁層60を形成する。第1の層間絶縁層60を形成する材料としては酸化珪素、アクリル、ポリイミドやシロキサン、low-k材料等をもちいるとよい。本実施の形態では酸化珪素膜を第1の層間絶縁層60として形成した。図11B次に、半導体層52に至るコンタクトホールを開口する。コンタクトホールはレジストマスクを用いて、半導体層52が露出するまでエッチングを行うことで形成することができ、ウエットエッチング、ドライエッチングどちらでも形成することができる。なお、条件によって一回でエッチングを行ってしまっても良いし、複数回に分けてエッチングを行っても良い。また、複数回でエッチングする際は、ウエットエッチングとドライエッチングの両方を用いても良い。図11Cそして、当該コンタクトホールや第1の層間絶縁層60を覆う導電層を形成する。当該導電層を所望の形状に加工し、接続部61a、配線61bなどが形成される。この配線はアルミニウム、銅、アルミニウムと炭素とニッケルの合金、アルミニウムと炭素とモリブデンの合金等の単層でも良いが、形成順にモリブデン、アルミニウム、モリブデンの積層構造やチタン、アルミニウム、チタンやチタン、窒化チタン、アルミニウム、チタンといった積層構造でも良い。図11Dその後、接続部61a、配線61b、第1の層間絶縁層60を覆って第2の層間絶縁層63を形成する。第2の層間絶縁層63の材料としては自己平坦性を有するアクリル、ポリイミド、シロキサンなどの塗布膜が好適に利用できる。本実施の形態ではシロキサンを第2の層間絶縁層63として用いる。図11E続いて第2の層間絶縁層63上に窒化珪素などで絶縁層を形成してもよい。これは後の画素電極のエッチングにおいて、第2の層間絶縁層63が必要以上にエッチングされてしまうのを防ぐ為に形成する。そのため、画素電極と第2の層間絶縁層63のエッチングレートの比が大きい場合には特に設けなくとも良い。続いて、第2の層間絶縁層63を貫通して接続部61aに至るコンタクトホールを形成する。そして当該コンタクトホールと第2の層間絶縁層63もしくは絶縁層を覆って、透光性を有する導電層を形成したのち、当該透光性を有する導電層を加工して薄膜発光素子の第1の電極64を形成する。ここで第1の電極64は接続部61aと電気的に接触している。第1の電極64の材料としてはアルミニウムAl、銀Ag、金Au、白金Pt、ニッケルNi、タングステンW、クロムCr、モリブデンMo、鉄Fe、コバルトCo、銅Cu、パラジウムPd、リチウムLi、セシウムCs、マグネシウムMg、カルシウムCa、ストロンチウムSr、チタンTiなどの導電性を有する金属、又はそれらの合金、または金属材料の窒化物TiN、インジウム錫酸化物ITO、珪素を含有するITOITSO、酸化インジウムに酸化亜鉛ZnOを混合したIZOindiumzincoxide等の金属酸化物などの導電膜により形成することができる。また、発光を取り出す方の電極は透明性を有する導電膜により形成すれば良く、ITO、ITSO、IZOなどの金属酸化物の他、Al、Ag等金属の極薄膜を用いる。また、後で形成される第2の電極67の方から発光を取り出す場合は第1の電極は反射率の高い材料Al、Ag等を用いることができる。本実施の形態ではITSOを第1の電極64として用いた図12A。次に第2の層間絶縁層63もしくは絶縁層及び第1の電極64を覆って有機材料もしくは無機材料からなる絶縁層を形成する。続いて当該絶縁層を第1の電極64の一部が露出するように加工し、隔壁65を形成する。隔壁65の材料としては、感光性を有する有機材料アクリル、ポリイミドなどが好適に用いられるが、感光性を有さない有機材料や無機材料で形成してもかまわない。また、隔壁65の材料にチタンブラックやカーボンナイトライドなどの黒色顔料や染料を分散材などを用いて分散し、隔壁65を黒くすることでブラックマトリクス様に用いても良い。隔壁65の第1の電極64に向かう端面は曲率を有し、当該曲率が連続的に変化するテーパー形状をしていることが望ましい図12B。次に、隔壁65から露出した第1の電極64を覆って、本発明の複合材料により正孔注入層を作製する。具体的には、アリールアミン骨格を有する有機化合物と、遷移金属酸化物を含む複合材料を用いればよい。この正孔注入層は、実施の形態5~8に記載の方法で作製すればよく、塗布にはインクジェット法を用いるとよい。次に発光層を公知の方法により、作製する。塗布は同様にインクジェット法により行う。続いて、本発明の複合材料により、電子注入層を作製する。例えば、ピリジン骨格を有する有機化合物と、アルカリ金属酸化物を含む複合材料を用いればよい。この電子注入層も実施の形態5~8に記載の方法で作製すればよく、塗布にはインクジェット法を用いるとよい。続いてホール注入層、ホール輸送層、発光層、電子輸送層、電子注入層などから構成される発光積層体66電界発光体とも言うを覆う第2の電極67を形成する。これによって第1の電極64と第2の電極67との間に発光層を含む積層体を挟んでなる発光素子93を作製することができ、第1の電極64に第2の電極67より高い電位をかけることによって発光を得ることができる。第2の電極67の形成に用いられる電極材料としては第1の電極64の材料と同様の材料を用いることができる。本実施の形態ではアルミニウムを第2の電極として用いた。上記のような構成を有する発光素子は、発光素子に金属酸化物骨格を有する複合材料が用いられていることから耐熱性や耐久性に優れた発光素子である。また、本発明の複合材料は、電子又は正孔注入もしくは輸送性を有する有機化合物と、当該有機化合物と電子の授受を行うことができる金属酸化物とが含まれていることから、正孔又は電子の注入もしくは輸送性が向上し、さらには導電性が向上した発光素子とすることができる。また、正孔又は電子の注入もしくは輸送性が向上し、さらに導電性が向上した複合材料を用いて第1の電極上の機能層の厚さを100nm以上に厚く形成することで、駆動電圧の大幅上昇を招かずに第1の電極上のゴミなどによる不良の発生を低減させることができる。なお、本実施の形態では、正孔注入層を第1の電極64上に形成したが、第1の電極64上には電子注入層を設け、積層順を反転させた構成としても良い。この場合、第1の電極にかける電圧を第2の電極にかける電位より低くすることで発光を得ることができる。その後、プラズマCVD法により窒素を含む酸化珪素膜を第1のパッシベーション膜として形成する。窒素を含む酸化珪素膜を用いる場合には、プラズマCVD法でSiH4、N2O、NH3から作製される酸化窒化ケイ素膜、またはSiH4、N2Oから作製される酸化窒化ケイ素膜、あるいはSiH4、N2OをArで希釈したガスから形成される酸化窒化ケイ素膜を形成すれば良い。もちろん、第1のパッシベーション膜は単層構造に限定されるものではなく、他のケイ素を含む絶縁層を単層構造、もしくは積層構造として用いても良い。また、窒化炭素膜と窒化ケイ素膜の多層膜やスチレンポリマーの多層膜、窒化ケイ素膜やダイヤモンドライクカーボン膜を窒素を含む酸化珪素膜の代わりに形成してもよい。続いて発光素子を水などの劣化を促進する物質から保護するために、表示部の封止を行う。対向基板を封止に用いる場合は、絶縁性のシール材により、外部接続部が露出するように貼り合わせる。対向基板と素子基板との間の空間には乾燥した窒素などの不活性気体を充填しても良いし、シール材を画素部全面に塗布しそれにより対向基板を貼り合わせても良い。シール材には紫外線硬化樹脂などを用いると好適である。シール材には乾燥剤や基板間のギャップを一定に保つための粒子を混入しておいても良い。続いて外部接続部にフレキシブル配線基板を貼り付けることによって、表示装置が完成する。以上のように作製した表示装置の構成の一例を図13参照しながら説明する。なお、形が異なっていても同様の機能を示す部分には同じ符号を付し、その説明を省略する部分もある。本実施の形態では、LDD構造を有する薄膜トランジスタ70が接続部61aを介して発光素子93に接続している。図13Aは第1の電極64が透光性を有する導電膜により形成されており、基板50側に発光積層体66より発せられた光が取り出される構造である。なお94は対向基板であり、発光素子93が形成された後、シール材などを用い、基板50に固着される。対向基板94と発光素子93との間に透光性を有する樹脂88等を充填し、封止することによって発光素子93が水分により劣化することを防ぐ事ができる。また、樹脂88が吸湿性を有していることが望ましい。さらに樹脂88中に透光性の高い乾燥剤89を分散させるとさらに水分の影響を抑えることが可能になるためさらに望ましい形態である。図13Bは第1の電極64と第2の電極67両方が透光性を有する導電膜により形成されており、基板50及び対向基板94の両方に光を取り出すことが可能な構成となっている。また、この構成では基板50と対向基板94の外側に偏光板90を設けることによって画面が透けてしまうことを防ぐことができ、視認性が向上する。偏光板90の外側には保護フィルム91を設けると良い。なお、表示機能を有する本発明の表示装置には、アナログのビデオ信号、デジタルのビデオ信号のどちらを用いてもよい。デジタルのビデオ信号を用いる場合はそのビデオ信号が電圧を用いているものと、電流を用いているものとに分けられる。発光素子の発光時において、画素に入力されるビデオ信号は、定電圧のものと、定電流のものがあり、ビデオ信号が定電圧のものには、発光素子に印加される電圧が一定のものと、発光素子に流れる電流が一定のものとがある。またビデオ信号が定電流のものには、発光素子に印加される電圧が一定のものと、発光素子に流れる電流が一定のものとがある。この発光素子に印加される電圧が一定のものは定電圧駆動であり、発光素子に流れる電流が一定のものは定電流駆動である。定電流駆動は、発光素子の抵抗変化によらず、一定の電流が流れる。本発明の発光表示装置及びその駆動方法は、上記したいずれの駆動方法を用いてもよい。本実施の形態は他の実施の形態と適宜組み合わせて用いることが可能である。実施の形態11本実施の形態では、本発明の一形態に相当する発光装置のパネルの外観について図14を用いて説明する。図14は基板4001上に形成されたトランジスタ4008と4010および発光素子4011を対向基板4006との間に形成したシール材4005によって封止したパネルの上面図であり、図14Bは図14Aの断面図に相応する。また、このパネルに搭載されている発光素子4011の有する構造は、実施の形態9に示したような構成である。基板4001上に設けられた画素部4002と信号線駆動回路4003と走査線駆動回路4004とを囲むようにして、シール材4005が設けられている。また、画素部4002と信号線駆動回路4003と、走査線駆動回路4004の上に対向基板4006が設けられている。よって画素部4002と信号線駆動回路4003と、走査線駆動回路4004とは基板4001とシール材4005と対向基板4006とによって充填材4007と共に密封されている。また、基板4001上に設けられた画素部4002と信号線駆動回路4003と走査線駆動回路4004とは薄膜トランジスタを複数有しており、図14Bでは信号線駆動回路4003に含まれる薄膜トランジスタ4008と、画素部4002に含まれる薄膜トランジスタ4010とを示す。また、発光素子4011は、薄膜トランジスタ4010と電気的に接続されている。また、引き回し配線4014は画素部4002と信号線駆動回路4003と、走査線駆動回路4004とに、信号、または電源電圧を供給する為の配線に相当する。引き回し配線4014は、引き回し配線4015a及び引き回し配線4015bを介して接続端子4016と接続されている。接続端子4016はフレキシブルプリントサーキットFPC4018が有する端子と異方性導電膜4019を介して電気的に接続されている。なお、充填材4007としては窒素やアルゴンなどの不活性な気体の他に、紫外線硬化樹脂または熱硬化樹脂を用いることができ、ポリビニルクロライド、アクリル、ポリイミド、エポキシ樹脂、シリコン樹脂、ポリビニルブチラル、またはエチレンビニレンアセテートを用いる事ができる。なお、本発明の発光装置は発光素子を有する画素部が形成されたパネルと、該パネルにICが実装されたモジュールとをその範疇に含む。本実施の形態のような構成のパネル及びモジュールは、発光素子に金属酸化物骨格を有する複合材料が用いられていることから耐熱性や耐久性に優れたパネル及びモジュールである。また、本発明の複合材料は、電子又は正孔注入もしくは輸送性を有する有機化合物と、当該有機化合物と電子の授受を行うことができる金属酸化物とが含まれていることから、正孔又は電子の注入もしくは輸送性が向上し、さらには導電性が向上したパネル及びモジュールとすることができる。また、正孔又は電子の注入もしくは輸送性が向上し、さらに導電性が向上した複合材料を用いて第1の電極上の機能層の厚さを100nm以上に厚く形成することで、駆動電圧の大幅上昇を招かずに第1の電極上のゴミなどによる不良の発生を低減させることができる。本実施の形態は他の実施の形態と適宜組み合わせて用いることが可能である。実施の形態12実施の形態11にその一例を示したようなモジュールを搭載した本発明の電子機器として、ビデオカメラ、デジタルカメラ、ゴーグル型ディスプレイヘッドマウントディスプレイ、ナビゲーションシステム、音響再生装置カーオーディオコンポ等、コンピュータ、ゲーム機器、携帯情報端末モバイルコンピュータ、携帯電話、携帯型ゲーム機または電子書籍等、記録媒体を備えた画像再生装置具体的にはDigitalVersatileDiscDVD等の記録媒体を再生し、その画像を表示しうるディスプレイを備えた装置などが挙げられる。それらの電子機器の具体例を図15に示す。図15Aは発光表示装置でありテレビ受像器やパーソナルコンピュータのモニターなどがこれに当たる。筐体2001、表示部2003、スピーカー部2004等を含む。本発明の発光表示装置は表示部2003耐熱性に優れ、長時間安定に駆動できるため信頼性の高い発光表示装置である。画素部にはコントランスを高めるため、偏光板、又は円偏光板を備えるとよい。例えば、封止基板へ1/4λ板、1/2λ板、偏光板の順にフィルムを設けるとよい。さらに偏光板上に反射防止膜を設けてもよい。図15Bは携帯電話であり、本体2101、筐体2102、表示部2103、音声入力部2104、音声出力部2105、操作キー2106、アンテナ2108等を含む。本発明の携帯電話は表示部2103は耐熱性に優れ、長時間安定に駆動できるため信頼性の高い携帯電話である。図15Cはコンピュータであり、本体2201、筐体2202、表示部2203、キーボード2204、外部接続ポート2205、ポインティングマウス2206等を含む。本発明のコンピュータは表示部2203は耐熱性に優れ、長時間安定に駆動できるため信頼性の高いコンピュータである。図15Cではノート型のコンピュータを例示したが、デスクトップ型のコンピュータなどにも適用することが可能である。図15Dはモバイルコンピュータであり、本体2301、表示部2302、スイッチ2303、操作キー2304、赤外線ポート2305等を含む。本発明のモバイルコンピュータは表示部2302は耐熱性に優れ、長時間安定に駆動できるため信頼性の高いモバイルコンピュータである。図15Eは携帯型のゲーム機であり、筐体2401、表示部2402、スピーカー部2403、操作キー2404、記録媒体挿入部2405等を含む。本発明の携帯型ゲーム機は表示部2402の有する発光素子は耐熱性に優れ、長時間安定に駆動できるため信頼性の高い携帯型ゲーム機である。以上の様に、本発明の適用範囲は極めて広く、あらゆる分野の電子機器に用いることが可能である。実施の形態13図16には下面発光、両面発光、上面発光の例を示した。図16A、Bは図16Cにおける第1の層間絶縁層63を自己平坦性を有する材料で形成し、薄膜トランジスタ70に接続する配線と発光素子の第1の電極64を同じ層間絶縁層上に形成した場合の構成である。図16Aは発光素子の第1の電極64のみを透光性を有する材料で形成し、発光装置の下部に向かって光が射出する下面発光の構成、図16BはITOやITSO、IZOなど透光性を有する材料を第2の電極67として形成することで図16Bのように両面より光を取り出すことのできる両面発光の発光表示装置を得ることが可能となる。なお、アルミニウムや銀など厚膜で形成すると非透光性であるが、薄膜化すると透光性を有するようになるため、アルミニウムや銀の透光性を有する程度の薄膜で第2の電極67を形成しても両面発光とすることができる。実施の形態14本実施の形態では、実施の形態11で示したパネル、モジュールが有する画素回路、保護回路及びそれらの動作について説明する。なお、図11、図12に示してきた断面図は駆動用TFT1403と発光素子1405の断面図となっている。図17Aに示す画素は、列方向に信号線1410及び電源線1411、1412、行方向に走査線1414が配置される。また、スイッチング用TFT1401、駆動用TFT1403、電流制御用TFT1404、容量素子1402及び発光素子1405を有する。図17Cに示す画素は、駆動用TFT1403のゲート電極が、行方向に配置された電源線1412に接続される点が異なっており、それ以外は図17Aに示す画素と同じ構成である。つまり、図17ACに示す両画素は、同じ等価回路図を示す。しかしながら、行方向に電源線1412が配置される場合図17Aと、列方向に電源線1412が配置される場合図17Cとでは、各電源線は異なるレイヤーの導電膜で形成される。ここでは、駆動用TFT1403のゲート電極が接続される配線に注目し、これらを作製するレイヤーが異なることを表すために、図17ACとして分けて記載する。図17ACに示す画素の特徴として、画素内に駆動用TFT1403と電流制御用TFT1404が直列に接続されており、駆動用TFT1403のチャネル長L1403、チャネル幅W1403、電流制御用TFT1404のチャネル長L1404、チャネル幅W1404は、L1403/W1403:L1404/W1404=5~6000:1を満たすように設定するとよい。なお、駆動用TFT1403は、飽和領域で動作し発光素子1405に流れる電流値を制御する役目を有し、電流制御用TFT1404は線形領域で動作し発光素子1405に対する電流の供給を制御する役目を有する。両TFTは同じ導電型を有していると作製工程上好ましく、本実施の形態ではnチャネル型TFTとして形成する。また駆動用TFT1403には、エンハンスメント型だけでなく、ディプリーション型のTFTを用いてもよい。上記構成を有する本発明は、電流制御用TFT1404が線形領域で動作するために、電流制御用TFT1404のVgsの僅かな変動は、発光素子1405の電流値に影響を及ぼさない。つまり、発光素子1405の電流値は、飽和領域で動作する駆動用TFT1403により決定することができる。上記構成により、TFTの特性バラツキに起因した発光素子の輝度ムラを改善して、画質を向上させた表示装置を提供することができる。図17A~Dに示す画素において、スイッチング用TFT1401は、画素に対するビデオ信号の入力を制御するものであり、スイッチング用TFT1401がオンとなると、画素内にビデオ信号が入力される。すると、容量素子1402にそのビデオ信号の電圧が保持される。なお図17ACには、容量素子1402を設けた構成を示したが、本発明はこれに限定されず、ビデオ信号を保持する容量がゲート容量などでまかなうことが可能な場合には、容量素子1402を設けなくてもよい。図17Bに示す画素は、TFT1406と走査線1414を追加している以外は、図17Aに示す画素構成と同じである。同様に、図17Dに示す画素は、TFT1406と走査線1414を追加している以外は、図17Cに示す画素構成と同じである。TFT1406は、新たに配置された走査線1414によりオン又はオフが制御される。TFT1406がオンとなると、容量素子1402に保持された電荷は放電し、電流制御用TFT1404がオフとなる。つまり、TFT1406の配置により、強制的に発光素子1405に電流が流れない状態を作ることができる。そのためTFT1406を消去用TFTと呼ぶことができる。従って、図17BDの構成は、全ての画素に対する信号の書き込みを待つことなく、書き込み期間の開始と同時又は直後に点灯期間を開始することができるため、デューティ比を向上することが可能となる。図17Eに示す画素は、列方向に信号線1410、電源線1411、行方向に走査線1414が配置される。また、スイッチング用TFT1401、駆動用TFT1403、容量素子1402及び発光素子1405を有する。図17Fに示す画素は、TFT1406と走査線1415を追加している以外は、図17Eに示す画素構成と同じである。なお、図17Fの構成も、TFT1406の配置により、デューティ比を向上することが可能となる。以上のように、多様な画素回路を採用することができる。特に、非晶質半導体膜から薄膜トランジスタを形成する場合、駆動用TFT1403の半導体膜を大きくすると好ましい。そのため、上記画素回路において、発光素子からの光が封止基板側から射出する上面発光型とすると好ましい。このようなアクティブマトリクス型の発光装置は、画素密度が増えた場合、各画素にTFTが設けられているため低電圧駆動でき、有利であると考えられている。本実施の形態では、一画素に各TFTが設けられるアクティブマトリクス型の発光装置について説明したが、一列毎にTFTが設けられるパッシブマトリクス型の発光装置を形成することもできる。パッシブマトリクス型の発光装置は、各画素にTFTが設けられていないため、高開口率となる。発光が発光素子の両側へ射出する発光装置の場合、パッシブマトリクス型の表示装置を用いる透過率が高まる。これらのような画素回路をさらに有する本発明の表示装置は、当該表示装置の有する発光素子の電極として当該発光素子が有する構成及び求める性能に適した材料を使用することが出来る上、上記各々の特徴を有する表示装置とすることができる。続いて、図17Eに示す等価回路を用い、走査線及び信号線に保護回路としてダイオードを設ける場合について説明する。図18には、画素部1500にスイッチング用TFT1401、1403、容量素子1402、発光素子1405が設けられている。信号線1410には、ダイオード1561と1562が設けられている。ダイオード1561と1562は、スイッチング用TFT1401又は1403と同様に、上記実施の形態に基づき作製され、ゲート電極、半導体層、ソース電極及びドレイン電極等を有する。ダイオード1561と1562は、ゲート電極と、ドレイン電極又はソース電極とを接続することによりダイオードとして動作させている。ダイオードと接続する共通電位線1554、1555はゲート電極と同じレイヤーで形成している。従って、ダイオードのソース電極又はドレイン電極と接続するには、ゲート絶縁層にコンタクトホールを形成する必要がある。走査線1414に設けられるダイオードも同様な構成である。このように、本発明によれば、入力段に設けられる保護ダイオードを同時に形成することができる。なお、保護ダイオードを形成する位置は、これに限定されず、駆動回路と画素との間に設けることもできる。このような保護回路を有する本発明の表示装置は、当該表示装置は耐熱性に優れ、長時間安定に駆動できるため信頼性がたかく、上記構成を有することで、表示装置としての信頼性をさらに高めることが可能となる。本実施例では、本発明の複合材料の作製例を具体的に例示する。《実施例のサンプルの作製》[1.ゾルの調製]まず、水分濃度を数ppm程度に保ったグローブボックス内において、0.156g0.50mmolの5-ジフェニルアミノ-8-キノリノール略称:DPAqを5mlのTHFに溶解させ、さらに0.122g0.50mmolのバナジウムトリイソプロポキシドオキシドを滴下した。次いで、安定化剤として0.065g0.50mmolのアセト酢酸エチルを滴下し、終夜撹拌することでゾルを得た。[2.本発明の複合材料の作製]さらに、得られたゾルを0.45μmのフィルターに通しながら石英基板上に滴下し、200rpm2秒、次いで3000rpm70秒の条件でスピンコートした。次に、スピンコートされた基板と純水を入れたビーカーとを電気炉内に入れ、40°Cで2時間加熱することで、水蒸気により加水分解した。さらに、純水が入っているビーカーを炉内から取り出し、ロータリーポンプを用いて炉内を減圧しながら120°Cで1時間半焼成することにより、本発明の複合材料を得た。本実施例の複合材料においては、金属酸化物骨格は酸化バナジウム骨格であり、その金属酸化物骨格の金属にキレートを形成することにより結合した有機化合物はDPAqである。《比較サンプルの作製》比較のため、上記実施例からDPAqを除いたゾルを調製し、上記と同様の条件で石英基板上に塗布、焼成することにより、比較サンプルを作製した。すなわち、本比較サンプルは、焼成時に安定化剤であるアセト酢酸エチルが脱離するため、酸化バナジウムの薄膜となる。《実験結果》分光光度計日立製、U-4000を用い、上述のようにして作製した本実施例のサンプル、および比較サンプルの紫外-可視-赤外吸収スペクトルを測定した。結果を図21aに示す。また、500nm~2000nmの可視域から近赤外領域にかけてのスペクトルを拡大した図を、図21bに示す。図21に示す通り、本実施例のサンプルのスペクトルは、480nm付近図中Aおよび1050nm付近図21中Bに、比較サンプルには見られない新たな吸収が発生していることがわかる。480nm付近の吸収は、DPAqがTiやAl等の金属イオンと錯形成する際にも観測されることから、DPAqがバナジウムに配位することにより生じるキレートの吸収であると考えられる。一方、1050nm付近の近赤外の吸収は、一般に電荷移動錯体等で見られる吸収帯域であり、DPAqと酸化バナジウムとの間で電荷移動が生じていることが示唆される。DPAqが有するジフェニルアミノ基は一般に電子供与性が高いことから、DPAqが電子供与体、酸化バナジウムが電子受容体となっていると考えられる。なお、ゾル-ゲル法では、加水分解および焼成により、酸化物骨格金属-酸素-金属の結合が形成されることが知られている。すなわち、バナジウムトリイソプロポキシドオキシドは酸化バナジウム骨格を形成する。したがって、上述した本実施例から、金属酸化物酸化バナジウム骨格と、その金属酸化物骨格の金属原子バナジウム原子にキレートを形成することにより結合した有機化合物DPAqとを有し、金属酸化物が有機化合物に対して電子受容性を示す本発明の複合材料が作製できた。